(57)【要約】  本発明は、適正な量の酸化チタンを用いた白色表示媒体用白色粒子（３Ｗａ）と、適正な量のカーボンブラックを用いた黒色表示媒体用黒色粒子（３Ｂａ）とを組合せて用いることにより、所望の白色性と黒色性および適正な帯電性とを確保した白黒２色の表示媒体用粒子からなる表示媒体で構成された表示品質に優れた情報表示用パネルを提供することを目的とする。  本願の情報表示用パネルは、少なくとも一方の基板が透明な、対向する２枚の基板間（１）（２）の気体中空間に、互いに帯電極性が異なる白黒２色の表示媒体を封入した構造の情報表示用パネルにおいて、互いに帯電極性が異なる白黒２色の表示媒体が、酸化チタンとマイナス帯電性を付与する荷電制御剤とを含有した白色粒子（３Ｗａ）を含む白色表示媒体（３Ｗ）と、カーボンブラックとプラス帯電性を付与する荷電制御剤とを含有した黒色粒子（３Ｂａ）を含む黒色表示媒体（３Ｂ）と、から構成される。本願の情報表示用パネルは、電子ペーパ−用途に用いられる。
2007080960.tif 000002
【特許請求の範囲】
【請求項１】
少なくとも一方の基板が透明な、対向する２枚の基板間気体中空間に、互いに帯電極性が異なる白黒２色の表示媒体を封入した構造の情報表示用パネルにおいて、互いに帯電極性が異なる白黒２色の表示媒体を、少なくとも酸化チタンとマイナス帯電性を付与する荷電制御剤とを含有した白色粒子を少なくとも含む白色表示媒体と、少なくともカーボンブラックとプラス帯電性を付与する荷電制御剤とを含有した黒色粒子を少なくとも含む黒色表示媒体と、から構成したことを特徴とする情報表示用パネル。
【請求項２】
少なくとも一方の基板が透明な、対向する２枚の基板間気体中空間に、互いに帯電極性が異なる白黒２色の表示媒体を封入した構造の情報表示用パネルであって、対向する２枚の基板間に、基板間ギャップを保持し、かつ、基板間の空間を仕切る隔壁を、連続的に、または、断続的に設け、仕切られた気体中空間からなるセルに白黒２色の表示媒体を封入した構造の情報表示用パネルにおいて、三個のセルで単位画素を構成し、少なくとも表示面側となる基板側に、透明な三原色カラーを有する三個のカラーフィルターを配設するとともに、互いに帯電極性が異なる白黒２色の表示媒体を、少なくとも酸化チタンとマイナス帯電性を付与する荷電制御剤とを含有した白色粒子を少なくとも含む白色表示媒体と、少なくともカーボンブラックとプラス帯電性を付与する荷電制御剤とを含有した黒色粒子を少なくとも含む黒色表示媒体と、から構成したことを特徴とする情報表示用パネル。
【請求項３】
マイナス帯電極性の白色表示媒体を構成する白色粒子が含有する酸化チタンを、１０重量部以上としたことを特徴とする請求項１または２に記載の情報表示用パネル。
【請求項４】
プラス帯電極性の黒色表示媒体を構成する黒色粒子が含有するカーボンブラックを、０．１〜１０重量部としたことを特徴とする請求項１または２に記載の情報表示用パネル。
【発明の詳細な説明】
【技術分野】
【０００１】
本発明は、少なくとも一方が透明な対向する２枚の基板間の気体中空間に少なくとも１種以上の粒子から構成される互いに帯電極性の異なる白黒２色の表示媒体を封入し、基板内に発生させた電界により表示媒体を移動させて情報を表示する情報表示用パネルに関するものである。
【背景技術】
【０００２】
近年、電子ペーパー用途に用いる情報表示用パネルとして、少なくとも一方が透明な対向する２枚の基板の間に少なくとも１種以上の粒子から構成される互いに帯電極性の異なる２色の表示媒体を封入し、基板内に発生させた電界により表示媒体を移動させて情報を表示する情報表示用パネルが提案されている（例えば、ＷＯ／２００３／０５０６０６のパンフレット参照）。そして、このような電子ペーパー用途においては、見ていて疲れないこと、視認性に優れることなどの要求から、２色の組合せとして多くの場合に白と黒を選択する（例えば、特開２００４−２８７０６１号公報参照）。【０００３】
白色表示媒体用白色粒子を得る際には、多くの場合に顔料として酸化チタンが用いられ、黒色表示媒体用黒色粒子を得る際には、多くの場合に着色剤としてカーボンブラックが用いられていた。しかし、表示媒体用粒子には白色性、黒色性だけでなく、基板内に発生させた電界の力で駆動するために適度な帯電性を兼ね備えている必要があった。適度な帯電性とは、白色表示媒体用白色粒子と黒色表示媒体用黒色粒子とが互いに反対の帯電極性を持ち、その帯電量が、電界の力で容易に駆動しうる程度のものであることを意味する。【０００４】
しかし、酸化チタンはこれを含有する粒子をマイナス帯電性にする性質があり、一方、カーボンブラックには導電性があるため、白黒２色の表示媒体用粒子で構成される表示媒体において、十分な白色性、十分な黒色性および適度な帯電性を有する表示媒体を得られないでいた。
【発明の開示】
【０００５】
本発明は、適正な量の酸化チタンを用いた白色表示媒体用白色粒子と、適正な量のカーボンブラックを用いた黒色表示媒体用黒色粒子とを組合せて用いることにより、所望の白色性と黒色性および適正な帯電性とを確保した白黒２色の表示媒体用粒子からなる表示媒体で構成された表示品質に優れた情報表示用パネルを提供することを目的とする。
【０００６】
本発明の情報表示用パネルの第１発明は、少なくとも一方の基板が透明な、対向する２枚の基板間気中空間に、互いに帯電極性が異なる白黒２色の表示媒体を封入した構造の情報表示用パネルにおいて、互いに帯電極性が異なる白黒２色の表示媒体を、少なくとも酸化チタンとマイナス帯電性を付与する荷電制御剤とを含有した白色粒子を少なくとも含む白色表示媒体と、少なくともカーボンブラックとプラス帯電性を付与する荷電制御剤とを含有した黒色粒子を少なくとも含む黒色表示媒体と、から構成したことを特徴とするものである。
【０００７】
本発明の情報表示用パネルの第２発明は、少なくとも一方の基板が透明な、対向する２枚の基板間気中空間に、互いに帯電極性が異なる白黒２色の表示媒体を封入した構造の情報表示用パネルであって、対向する２枚の基板間に、基板間ギャップを保持し、かつ、基板間の空間を仕切る隔壁を、連続的に、または、断続的に設け、仕切られた気中空間からなるセルに白黒２色の表示媒体を封入した構造の情報表示用パネルにおいて、三個のセルで単位画素を構成し、少なくとも表示面側となる基板側に、透明な三原色カラーを有する三個のカラーフィルターを配設するとともに、互いに帯電極性が異なる白黒２色の表示媒体を、少なくとも酸化チタンとマイナス帯電性を付与する荷電制御剤とを含有した白色粒子を少なくとも含む白色表示媒体と、少なくともカーボンブラックとプラス帯電性を付与する荷電制御剤とを含有した黒色粒子を少なくとも含む黒色表示媒体と、から構成したことを特徴とするものである。
【０００８】
なお、本発明の情報表示用パネルの好適例としては、マイナス帯電極性の白色表示媒体を構成する白色粒子が含有する酸化チタンを、１０重量部以上としたこと、プラス帯電極性の黒色表示媒体を構成する黒色粒子が含有するカーボンブラックを、０．１〜１０重量部としたこと、がある。
【０００９】
上記本発明の情報表示用パネルによれば、酸化チタン含有量を好ましくは１０重量部以上とすることで得られた、十分な白色と適正なマイナス帯電極性を有した白色表示媒体を構成する白色粒子と、カーボンブラック含有量を好ましくは０．１〜１０重量部の範囲とすることで得られた、十分な黒色と適正なプラス帯電極性を有した黒色表示媒体を構成する黒色粒子とで、互いに帯電極性の異なる２色の表示媒体を構成したので、所望の白色度と黒色度および適正な帯電性とを確保した白黒２色の表示媒体で構成された表示品質に優れた情報表示用パネルとなる。
【図面の簡単な説明】
【００１０】
【図１】（ａ）、（ｂ）は本発明の情報表示用パネルの一例を示す図である。
【図２】（ａ）、（ｂ）は本発明の情報表示用パネルの他の例を示す図である。
【図３】本発明の情報表示用パネルのさらに他の例を示す図である。
【図４】本発明の情報表示用パネルのさらに他の例を示す図である。
【図５】本発明の情報表示用パネルにおける隔壁の形状の一例を示す図である。
【図６】本発明の情報表示用パネルに用いる表示媒体用粒子を構成する着色粒子の表面電位の測定要領を示す図である。
【発明を実施するための最良の形態】
【００１１】
まず、本発明の情報表示用パネルの基本的な構成について説明する。本発明の対象となる情報表示用パネルでは、対向する２枚の基板間に封入した表示媒体に電界が付与される。付与された電界方向にそって、帯電した表示媒体が電界による力やクーロン力などによって引き寄せられ、表示媒体が電位の切替による電界方向の変化によって移動方向を変えることにより、画像等の情報表示がなされる。従って、表示媒体が、均一に移動し、かつ、繰り返し表示を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。【００１２】
本発明の対象となる情報表示用パネルの例を、図１（ａ）、（ｂ）〜図２（ａ）、（ｂ）に基づき説明する。【００１３】
図１（ａ）、（ｂ）に示す例では、少なくとも１種以上の粒子から構成される光学的反射率および帯電特性の異なる少なくとも２種以上の表示媒体３（ここでは白色表示媒体用粒子３Ｗａの粒子群からなる白色表示媒体３Ｗと黒色表示媒体用粒子３Ｂａの粒子群からなる黒色表示媒体３Ｂを示す）を、基板１、２の外部から加えられる電界に応じて、基板１、２と垂直に移動させ、黒色表示媒体３Ｂを観察者に視認させて黒色の表示を行うか、あるいは、白色表示媒体３Ｗを観察者に視認させて白色の表示を行っている。なお、図１（ｂ）に示す例では、図１（ａ）に示す例に加えて、基板１、２との間に例えば格子状に隔壁４を設けセルを形成している。また、図１（ｂ）において、手前にある隔壁は省略している。２枚の基板のそれぞれ内側（表示媒体と接する側）に、導電部材を層状に設けることもできる。この導電部材は、錫ドープ酸化インジウム（ＩＴＯ）、亜鉛ドープ酸化インジウム（ＩＺＯ）、酸化インジウムや錫ドープ酸化アンチモン（ＡＴＯ）などの導電性の金属酸化物が好適に用いられる。【００１４】
図２（ａ）、（ｂ）に示す例では、少なくとも１種以上の粒子から構成される光学的反射率および帯電特性の異なる少なくとも２種以上の表示媒体３（ここでは白色表示媒体用粒子３Ｗａの粒子群からなる白色表示媒体３Ｗと黒色表示媒体用粒子３Ｂａの粒子群からなる黒色表示媒体３Ｂを示す）を、基板１に設けた電極５と基板２に設けた電極６との間に電圧を印加することにより発生する電界に応じて、基板１、２と垂直に移動させ、黒色表示媒体３Ｂを観察者に視認させて黒色の表示を行うか、あるいは、白色表示媒体３Ｗを観察者に視認させて白色の表示を行っている。なお、図２（ｂ）に示す例では、基板１、２との間に例えば格子状に隔壁４を設けセルを形成している。また、図２（ｂ）において、手前にある隔壁は省略している。互いに対向配置する電極は、個別電極としたり、互いに直交するライン電極としたりすることができる。電極は、２枚の基板のそれぞれ内側（表示媒体と接する側）に設けることが好ましく、電極材料としては、錫ドープ酸化インジウム（ＩＴＯ）、亜鉛ドープ酸化インジウム（ＩＺＯ）、酸化インジウムや錫ドープ酸化アンチモン（ＡＴＯ）などの導電性の金属酸化物が好適に用いられる。【００１５】
以上の説明は、粒子群からなる白色表示媒体３Ｗを粉流体からなる白色表示媒体に、粒子群からなる黒色表示媒体３Ｂを粉流体からなる黒色表示媒体に、それぞれ置き換えた場合も同様に適用することが出来る。粉流体については後述する。【００１６】
本発明の特徴は、上述した構成の情報表示用パネルにおいて、互いに帯電極性が異なる白黒２色の表示媒体を、少なくとも酸化チタンとマイナス帯電性を付与する荷電制御剤とを含有した白色粒子を少なくとも含む白色表示媒体と、少なくともカーボンブラックとプラス帯電性を付与する荷電制御剤とを含有した黒色粒子を少なくとも含む黒色表示媒体と、から構成した点にある。【００１７】
ここで、白色表示媒体を構成する白色粒子には、酸化チタンを１０重量部以上、好ましくは２０重量部以上含有するようにし、黒色表示媒体を構成する黒色粒子には、カーボンブラックを０．１〜１０重量部の範囲で含有するように構成することが好ましい。【００１８】
また、白色表示媒体を構成する白色粒子に含有させる酸化チタンの量はできるだけ多いことが望ましいが、重合法で白色粒子を得る場合には、１００重量部を超えた含有量のものは作製が困難であり、１０〜１００重量部の範囲で作製される。【００１９】
白色表示媒体を構成する白色粒子を混練／粉砕／分級法によって得る場合には、重合法と違って大量の酸化チタンを含有させることができるので、白色粒子を得る場合には１００重量部を超えた含有量のものも作製可能であり、１０〜５００重量部、好ましくは５０〜３００重量部、さらに好ましくは１００〜２００重量部の範囲で作製される。ここで、白色表示媒体を構成する白色粒子を混練／粉砕／分級法によって得る場合でも、酸化チタンが１０重量部未満では十分な白色が得られない。また、５００重量部を超えると粒子強度が低下して壊れやすくなる問題、および、混練しづらくなる問題がある。【００２０】
黒色表示媒体を構成する黒色粒子に含有させるカーボンブラックの量は０．１重量部以上であれば十分な黒色が得られるが、０．１重量部未満では十分な黒色が得られない。また、１０重量部を超えると導電性が大きくなり適正なプラス帯電性が得られなくなり表示媒体用粒子として機能しなくなるので、黒色粒子はカーボン含有量が０．１〜１０重量部の範囲で作製される。【００２１】
図３〜図４はそれぞれ本発明の情報表示用パネルの他の例を説明するための図である。図３〜図４に示す例において、図１（ａ）、（ｂ）および図２（ａ）、（ｂ）に示す部材と同一の部材には同一の符号を付し、その説明を省略する。図３〜図４に示す例はカラー表示が可能な例を示しており、表示面側の透明な基板２において、隔壁４で仕切られた気体中空間からなるセル１１に対応して、三原色のカラーフィルター１２Ｒ（赤色）、１２Ｇ（緑色）、１２Ｂ（青紫色）を各別に設け、１画素をカラーフィルター１２Ｒ、１２Ｇ、１２Ｂを各別に設けた３つのセル１１から構成することで、カラー表示を可能にしている。図３〜図４に示す例のうち、図３に示す例では、カラーフィルター１２Ｒ、１２Ｇ、１２Ｂを透明な基板２の外側表面に設けた例を示している。図４に示す例では、カラーフィルター１２Ｒ、１２Ｇ、１２Ｂを各別の電極６と接して設けた例を示している。いずれの例でも、本発明におけるカラー表示を好適に実施できる。【００２２】
以下、本発明の情報表示用パネルを構成する各部材について説明する。【００２３】
基板については、少なくとも一方の基板は情報表示用パネル外側から表示媒体の色が確認できる透明な基板であり、可視光の透過率が高くかつ耐熱性の良い材料が好適である。もう一方の基板は透明でも不透明でもかまわない。基板材料を例示すると、ポリエチレンテレフタレート、ポリエチレンナフタレート、ポリエーテルサルフォン、ポリエチレン、ポリカーボネート、ポリイミド、アクリルなどのポリマーシートや、金属シートのように可とう性のあるもの、および、ガラス、石英などの可とう性のない無機シートが挙げられる。基板の厚みは、２〜５０００μｍが好ましく、さらに５〜２０００μｍが好適であり、薄すぎると、強度、基板間の間隔均一性を保ちにくくなり、５０００μｍより厚いと、薄型情報表示用パネルとする場合に不都合がある。【００２４】
情報表示用パネルの基板に電極や導電部材を設ける場合の電極や導電部材５，６の形成材料としては、アルミニウム、銀、ニッケル、銅、金等の金属類や錫ドープ酸化インジウム（ＩＴＯ）、亜鉛ドープ酸化インジウム（ＩＺＯ）、錫ドープ酸化アンチモン（ＡＴＯ）、酸化インジウム、導電性酸化錫、導電性酸化亜鉛等の導電金属酸化物類、ポリアニリン、ポリピロール、ポリチオフェンなどの導電性高分子類が例示され、適宜選択して用いられる。電極や導電部材の形成方法としては、上記例示の材料をスパッタリング法、真空蒸着法、ＣＶＤ（化学蒸着）法、塗布法等で薄膜状に形成する方法や、導電剤を溶媒や合成樹脂バインダーに混合して塗布したりする方法が用いられる。多くの場合に表示面側基板に設ける電極や導電部材は透明である必要があるが、背面側基板に設ける電極や導電部材は透明である必要がない。いずれの場合もパターン形成可能であり導電性である上記材料を好適に用いることができる。なお、電極や導電部材の厚みは、導電性が確保でき光透過性に支障がなければ良く、３〜１０００ｎｍ、好ましくは５〜４００ｎｍが好適である。背面側基板に設ける電極や導電部材の材質や厚みなどは上述した表示面側基板に設ける電極と同様であるが、透明である必要はない。なお、この場合の外部電圧入力は、直流あるいは交流を重畳しても良い。
電極や導電部材は、基板の内側（表示媒体と接する側）に設けることが好ましい。【００２５】
必要に応じて基板に設ける隔壁４については、その形状は表示にかかわる表示媒体の種類により適宜最適設定され、一概には限定されないが、隔壁の幅は２〜１００μｍ、好ましくは３〜５０μｍに、隔壁の高さは１０〜５００μｍ、好ましくは１０〜２００μｍに調整される。また、隔壁を形成するにあたり、対向する両基板の各々にリブを形成した後に接合する両リブ法、片側の基板上にのみリブを形成する片リブ法が考えられる。本発明では、いずれの方法も好適に用いられる。【００２６】
これらのリブからなる隔壁により形成されるセルは、図５に示すごとく、基板平面方向からみて四角状、三角状、ライン状、円形状、六角状が例示され、配置としては格子状やハニカム状や網目状が例示される。表示側から見える隔壁断面部分に相当する部分（セルの枠部の面積）はできるだけ小さくした方が良く、表示状態の鮮明さが増す。ここで、隔壁の形成方法を例示すると、金型転写法、スクリーン印刷法、サンドブラスト法、フォトリソ法、アディティブ法が挙げられる。このうち、レジストフィルムを用いるフォトリソ法や金型転写法が好適に用いられる。【００２７】
次に、本発明の情報表示用パネルで表示媒体として用いる粉流体について説明する。なお、本発明の表示媒体としての粉流体の名称については、本出願人が「電子粉流体（登録商標）：登録番号４６３６９３１」の権利を得ている。【００２８】
本発明における「粉流体」は、気体の力も液体の力も借りずに、自ら流動性を示す、流体と粒子の特性を兼ね備えた両者の中間状態の物質である。例えば、液晶は液体と固体の中間的な相と定義され、液体の特徴である流動性と固体の特徴である異方性（光学的性質）を有するものである（平凡社：大百科事典）。一方、粒子の定義は、無視できるほどの大きさであっても有限の質量をもった物体であり、重力の影響を受けるとされている（丸善：物理学事典）。ここで、粒子でも、気固流動層体、液固流動体という特殊状態があり、粒子に底板から気体を流すと、粒子には気体の速度に対応して上向きの力が作用し、この力が重力とつりあう際に、流体のように容易に流動できる状態になるものを気固流動層体と呼び、同じく、流体により流動化させた状態を液固流動体と呼ぶとされている（平凡社：大百科事典）。このように気固流動層体や液固流動体は、気体や液体の流れを利用した状態である。本発明では、このような気体の力も、液体の力も借りずに、自ら流動性を示す状態の物質を、特異的に作り出せることが判明し、これを粉流体と定義した。【００２９】
すなわち、本発明における粉流体は、液晶（液体と固体の中間相）の定義と同様に、粒子と液体の両特性を兼ね備えた中間的な状態で、先に述べた粒子の特徴である重力の影響を極めて受け難く、高流動性を示す特異な状態を示す物質である。このような物質はエアロゾル状態、すなわち気体中に固体状もしくは液体状の物質が分散質として安定に浮遊する分散系で得ることができ、本発明の情報表示用パネルで固体状物質を分散質とするものである。【００３０】
本発明の情報表示用パネルは、少なくとも一方が透明な、対向する基板間に、表示媒体として例えば気体中に固体粒子が分散質として安定に浮遊するエアロゾル状態で高流動性を示す粉流体を封入するものであり、このような粉流体は、粉体の流動性を示す指数である安息角を測定できないほど流動性に富むものであり、小さな電界の力でクーロン力などにより容易に安定して移動させることができる。
本発明に表示媒体として例えば用いる粉流体とは、先に述べたように、気体の力も液体の力も借りずに、自ら流動性を示す、流体と粒子の特性を兼ね備えた両者の中間状態の物質である。この粉流体は、特にエアロゾル状態とすることができ、本発明の情報表示用パネルでは、気体中に固体状の物質が分散質として比較的安定に浮遊する状態で用いられる。【００３１】
次に、本発明の情報表示用パネルにおいて表示媒体を構成する表示媒体用粒子（以下、粒子ともいう）について説明する。表示媒体用着色粒子は、そのまま着色粒子だけで構成して表示媒体としたり、その他の粒子と合わせて構成して表示媒体としたり、粉流体となるように調整、構成して表示媒体としたりして用いられる。
本発明の表示媒体用粒子はマイナス帯電極性の白色粒子とプラス帯電極性の黒色粒子であれば良いが、特に、球形で比重の小さい粒子として表示媒体を構成することが好適である。【００３２】
表示媒体用粒子をプラスまたはマイナスに帯電させる方法は、特に限定されないが、コロナ放電法、電極注入法、摩擦法等の帯電方法が用いられる。本発明の情報表示用パネルで用いる白黒２色の表示媒体用粒子の帯電量では、同じキャリアを用いてブローオフ法により測定した帯電量が共に絶対値で５〜１５０μＣ／ｇであり、帯電量の差が絶対値で５〜１５０μＣ／ｇであることが好ましい。帯電量の絶対値および帯電量差の絶対値がこの範囲より小さいと、電界の変化に対する応答速度が遅くなり、メモリ性も低くなる。帯電量の絶対値および帯電量差の絶対値がこの範囲より大きいと、電極や基板への鏡像力が強すぎ、メモリ性はよいが、電界方向を反転した場合の表示媒体の反転追随性が悪くなる。【００３３】
本発明者らは鋭意検討の結果、ブローオフ法において同一のキャリア粒子を用いて、表示媒体に用いる粒子の帯電量測定を行うことにより、表示媒体用粒子の適正な帯電特性値の範囲を評価できることを見出して、帯電量の測定は、以下によって行った。【００３４】
＜ブローオフ測定原理および測定方法＞
ブローオフ法においては、両端に網を張った円筒容器中に表示媒体用粒子とキャリア粒子の混合体を入れ、一端から高圧ガスを吹き込んで表示媒体用粒子とキャリア粒子とを分離し、網の目開きから表示媒体用粒子のみをブローオフ（吹き飛ばし）する。このとき、表示媒体用粒子が容器外に持ち去った帯電量と等量で逆の帯電量がキャリア粒子に残る。そして、この電荷による電束の全てはファラデーケージで集められ、この分だけコンデンサは充電される。そこでコンデンサ両端の電位を測定することにより、表示媒体用粒子の電荷量Ｑは、
Ｑ＝ＣＶ（Ｃ；コンデンサ容量、Ｖ；コンデンサ両端の電圧）
として求められる。【００３５】
ブローオフ帯電量測定装置としては東芝ケミカル社製のTB-200を用いた。本発明では、被測定表示媒体用粒子の帯電量測定にフェライト系キャリア粒子を用いるが、情報表示用パネルに正帯電性の粒子から構成される表示媒体と負帯電性粒子から構成される表示媒体との２種類の表示媒体を組み合わせて用いる場合にそれぞれの表示媒体を構成する表示媒体用粒子の帯電量を測定するときには同一種類のキャリア粒子を用いる。具体的には、キャリア粒子として同和鉄粉工業（株）製のＤＦＣ１００  リンクル（Ｍｎ−Ｍｇ含有フェライト系）を用いて粒子の帯電量（μＣ／ｇ）を測定した。【００３６】
表示媒体用粒子は、その帯電電荷を保持する必要があるので、体積固有抵抗が１×１０１０Ω・ｃｍ以上の絶縁性粒子が好ましく、特に体積固有抵抗が１×１０１２Ω・ｃｍ以上の絶縁性粒子が好ましい。また、以下に述べる方法で評価した電荷減衰性の遅い粒子がさらに好ましい。【００３７】
すなわち、ロール状の測定用治具の表面に被測定表示媒体用粒子を配置し、配置した表示媒体用粒子表面と１ｍｍの間隔をもって配置されたコロナ放電器に、８ＫＶの電圧を印加してコロナ放電を発生させて表示媒体用粒子表面を帯電させ、その表面電位の変化を測定し判定する。この場合、０．３秒後における表面電位の最大値が３００Ｖより大きく、好ましくは４００Ｖより大きくなるように、表示媒体用粒子構成材料を選択、作製することが肝要である。【００３８】
なお、上記表面電位の測定は、例えば図６に示した装置（ＱＥＡ社製ＣＲＴ２０００）により行うことができる。この装置の場合は、前述した、表面に被測定表示媒体用粒子を配置したロール状の測定用治具のシャフト両端部をチャック２１にて保持し、小型のスコロトロン放電器２２と表面電位計２３とを所定間隔離して併設した計測ユニットを上記被測定表示媒体用粒子表面と１ｍｍの間隔をもって対向配置し、上記ロール状測定用治具を静止した状態のまま、上記計測ユニットをロール状測定用治具の表面に配置した表示媒体用粒子の一端から他端まで一定速度で移動させることにより、表面電荷を与えつつその表面電位を測定する方法が好適に採用される。なお、測定環境は温度２５±３℃、湿度５５±５ＲＨ％とする。【００３９】
表示媒体用粒子は、白色度、黒色度および帯電性能等が満たされれば、いずれの材料から構成されても良い。例えば、樹脂、荷電制御剤、着色剤、無機添加剤等から形成することができる。表示媒体用粒子としては、粒子を構成する樹脂のガラス転移温度Ｔｇが６０℃以上のものを用いるのが好ましい。白色表示媒体用粒子には、その主成分となる樹脂に、酸化チタン、マイナス帯電性を付与する荷電制御剤に加えて、別の荷電制御剤、別の着色剤、無機添加剤等を含ますことができる。黒色表示媒体用粒子には、その主成分となる樹脂に、カーボンブラック、プラス帯電性を付与する荷電制御剤に加えて、別の荷電制御剤、別の着色剤、無機添加剤等を含ますことができる。以下に、樹脂、荷電制御剤、着色剤、その他添加剤を例示する。【００４０】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。【００４１】
さらに、スチレン、α−メチルスチレン、ｐ−クロロスチレン、クロロメチルスチレン等のスチレン誘導体；塩化ビニル；酢酸ビニル、プロピオン酸ビニル等のビニルエステル類；アクリロニトリル等の不飽和ニトリル類；（メタ）アクリル酸メチル、（メタ）アクリル酸エチル、（メタ）アクリル酸ブチル、（メタ）アクリル酸２−エチルヘキシル、（メタ）アクリル酸ステアリル、エチレングリコール（メタ）アクリレート、トリフルオロエチル（メタ）アクリレート、ペンタフルオロプロピル（メタ）アクリレート、シクロヘキシル（メタ）アクリレート等の（メタ）アクリル酸エステル誘導体等の重合性単量体を重合してなる樹脂等が挙げられる。これらの重合性単量体は単独で用いてもよく、２種以上を併用しても良い。【００４２】
また、上記樹脂を合成する際には、例えば、表示媒体用粒子の特性を改良するために架橋性単量体を添加してもよい。架橋性単量体としては、ジビニルベンゼン、ジビニルビフェニル、ジビニルナフタレン、ポリエチレングリコールジ（メタ）アクリレート、１，６−ヘキサンジオールジ（メタ）アクリレート、ネオペンチルグリコールジ（メタ）アクリレート、トリメチロールプロパントリ（メタ）アクリレート、テトラメチロールメタントリ（メタ）アクリレート、テトラメチロールプロパンテトラ（メタ）アクリレート、ジアリルフタレート及びその異性体、ジビニルエーテル、ジエチレングリコールメタクリレート、エチレングリコールジメタクリレート、ポリエチレングリコールジメタクリレート、フタル酸ジアリル等の不飽和結合を２個以上有するものトリアリルイソシアヌレート及びその誘導体等の架橋性単量体を加えても良い。これら架橋性単量体は単独で用いてもよく、２種以上を併用しても良い。【００４３】
なかでも、上記架橋性単量体を含有する単量体混合物を重合してなる高架橋樹脂からなることが好ましい。このような高架橋性樹脂を用いる場合には、上述のように大量の酸化チタンを含有しても、充分な力学的性能を維持することができる。【００４４】
荷電制御剤としては、特に制限はないが、マイナス荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられ、白色表示媒体用粒子の白色性の発現に影響しないものが好適に用いられる。プラス荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。【００４５】
黒色着色剤としては、カーボンブラックを用いる。また、白色着色剤としては、酸化チタンを用いる。【００４６】
また、本発明の表示媒体用粒子は平均粒子径d(0.5)が、１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての移動に支障をきたすようになる。【００４７】
更に本発明では、各表示媒体用粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各粒子のサイズが揃い、均一な表示媒体としての移動が可能となる。【００４８】
さらにまた、各表示媒体用粒子の相関について、使用した表示媒体用粒子の内、最大径を有する粒子のd(0.5)に対する最小径を有する粒子のd(0.5)の比を５０以下、好ましくは１０以下とすることが肝要である。たとえ粒子径分布Spanを小さくしたとしても、互いに帯電特性の異なる表示媒体用粒子が互いに反対方向に動くので、互いの粒子サイズが近く、互いの粒子が当量ずつ反対方向に容易に移動できるようにするのが好適であり、それがこの範囲となる。【００４９】
なお、上記の粒子径分布および粒子径は、レーザー回折／散乱法などから求めることができる。測定対象となる表示媒体用粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.)測定機を用いて、窒素気流中に粒子を投入し、付属の解析ソフト（Mie理論を用いた体積基準分布を基本としたソフト）にて、粒子径および粒子径分布の測定を行なうことができる。【００５０】
表示媒体用粒子の帯電量は当然その測定条件に依存するが、情報表示用パネルにおける表示媒体用粒子の帯電量はほぼ、初期帯電量、隔壁との接触、基板との接触、経過時間に伴う電荷減衰に依存し、特に表示媒体用粒子の帯電挙動の飽和値が支配因子となっているということが分かった。【００５１】
更に、本発明のような表示媒体を気体中空間で駆動させる乾式の情報表示用パネルでは、基板間の表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、図１（ａ），（ｂ）〜図２（ａ），（ｂ）において、対向する基板１、基板２に挟まれる部分から、電極５、６（基板の内側に電極を設けた場合）、表示媒体（粒子群あるいは粉流体）３の占有部分、隔壁４の占有部分（隔壁を設けた場合）、情報表示用パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、表示媒体の充填、情報表示用パネルの組み立てなどを所定湿度環境下にて行い、さらに、外からの湿度侵入を防ぐシール材、シール方法を施すことが肝要である。【００５２】
本発明の情報表示用パネルにおける基板と基板との間隔は、表示媒体が移動できて、コントラストを維持できればよいが、通常１０〜５００μｍ、好ましくは１０〜２００μｍに調整される。
対向する基板間の気体中空間における表示媒体の体積占有率は５〜７０％が好ましく、さらに好ましくは５〜６０％である。７０％を超える場合には表示媒体の移動に支障をきたし、５％未満の場合にはコントラストが不明確となり易い。
【実施例】
【００５３】
以下、本発明の実施例および比較例を示して、本発明をさらに具体的に説明するが、本発明は下記実施例に限定されるものではない。【００５４】
＜白色表示媒体用白色粒子の製造例１（スチレン系：重合法）＞
マイナス帯電の白色表示媒体用白色粒子として、酸化チタン１０重量部（タイペークＣＲ−５０：石原産業製）と、スチレンモノマー（関東化学試薬）９５ｍｏｌ％とメタクリル酸（関東化学試薬）５ｍｏｌ％とに、マイナス帯電性の荷電制御剤としてフェノール系縮合物（ボントロンＥ８９：オリエント化学製）５重量部、さらに２重量部のラウリルパーオキサイド（パーロイルＬ：日本油脂製）を溶解させた液を、界面活性剤としてラテムルＥ−１１８Ｂ（花王製）を０．５％添加した精製水に懸濁、重合させ、濾過、乾燥させた後、分級機（ＭＤＳ−２：日本ニューマチック工業）を用いて平均粒子径９．３μｍの白色粒子を得た。得られた粒子の帯電量は−４０μＣ／ｇで、前記表面電位測定の０．３秒後における表面電位の最大値は４３０Ｖであった。粒子の樹脂成分のＴｇ（ガラス転移温度）は９８℃であった。この白色粒子の粒子群によって白色表示媒体を構成した。なお、スチレン樹脂のＴｇ（ガラス転移温度）は９２℃で、メタクリル酸樹脂のＴｇ（ガラス転移温度）は１３０℃である。得られた粒子の白さを画像濃度計（ＲＤ９１８：グレタグマクベス社製）で測定したところ光学濃度が０．０８という結果となり、白さとして十分なものであった。【００５５】
＜白色表示媒体用白色粒子の製造例２（スチレン／ジビニルベンゼン系：重合法）＞
マイナス帯電の白色表示媒体用白色粒子として、酸化チタン３０重量部と、スチレンモノマー（関東化学試薬）５０ｍｏｌ％とジビニルベンゼン（関東化学試薬）５０ｍｏｌ％とに、マイナス帯電の荷電制御剤としてフェノール系縮合物（ボントロンＥ８９：オリエント化学製）５重量部、さらに２重量部のラウリルパーオキサイド（パーロイルＬ：日本油脂製）を溶解させた液を、界面活性剤としてラテムルＥ−１１８Ｂ（花王製）を０．５％添加した精製水に懸濁、重合させ、濾過、乾燥させた後、分級機（ＭＤＳ−２：日本ニューマチック工業）を用いて平均粒子径９．０μｍの白色粒子を得た。得られた粒子の帯電量は−９０μＣ／ｇで、前記表面電位測定の０．３秒後における表面電位の最大値は４３０Ｖであった。この白色粒子の粒子群によって白色表示媒体を構成した。得られた粒子の白さを画像濃度計（ＲＤ９１８：グレタグマクベス社製）で測定したところ光学濃度が０．０７という結果となり、白さとして十分なものであった。【００５６】
＜白色表示媒体用白色粒子の製造例３（シクロオレフィン系：混練/粉砕/分級法）＞
シクロオレフィン樹脂（日本ゼオン（株）製  商品名：ゼオノア）１００重量部に、酸化チタン（石原産業製  商品名：ＣＲ９０）１００重量部、マイナス帯電の荷電制御剤としてフェノール系縮合物（ボントロンＥ８９：オリエント化学製）５重量部とをヘンシェル型ミキサー（ＦＭ５０・１  三井鉱山（株）製）で混合し、得られた混合物を二軸押出機（ＫＺＷ１５−４５ＭＧ  （株）テクノベル製）で混練/造粒してペレット化し、さらにジェットミル（ラボジェットミル  日本ニューマチック（株）製）を用いて粉砕/分級して平均粒子径９．０μｍの白色粒子を得た。得られた粒子の帯電量は−１１０μＣ／ｇで、前記表面電位測定の０．３秒後における表面電位の最大値は４２０Ｖであった。この白色粒子の粒子群によって白色表示媒体を構成した。得られた粒子の白さを画像濃度計（ＲＤ９１８：グレタグマクベス社製）で測定したところ光学濃度が０．０７という結果となり、白さとして十分なものであった。【００５７】
＜白色表示媒体用白色粒子の製造例４（メチルペンテン系：混練/粉砕/分級法）＞
メチルペンテン樹脂（三井化学（株）製  商品名：ＴＰＸ）１００重量部に、酸化チタン（石原産業製  商品名：ＣＲ６０−２）２２０重量部、マイナス帯電の荷電制御剤としてフェノール系縮合物（ボントロンＥ８９：オリエント化学製）５重量部とをヘンシェル型ミキサー（ＦＭ５０・１  三井鉱山（株）製）で混合し、得られた混合物を二軸押出機（ＫＺＷ１５−４５ＭＧ  （株）テクノベル製）で混練/造粒してペレット化し、さらにジェットミル（ラボジェットミル  日本ニューマチック（株）製）を用いて粉砕/分級して平均粒子径８．７μｍの白色粒子を得た。得られた粒子の帯電量は−９３μＣ／ｇで、前記表面電位測定の０．３秒後における表面電位の最大値は４４０Ｖであった。この白色粒子の粒子群によって白色表示媒体を構成した。得られた粒子の白さを画像濃度計（ＲＤ９１８：グレタグマクベス社製）で測定したところ光学濃度が０．０７という結果となり、白さとして十分なものであった。【００５８】
＜白色表示媒体用白色粒子の製造例５（スチレン系：重合法）＞
マイナス帯電の白色表示媒体用白色粒子として、酸化チタン５重量部（タイペークＣＲ−５０：石原産業製）と、スチレンモノマー（関東化学試薬）９５ｍｏｌ％とメタクリル酸（関東化学試薬）５ｍｏｌ％とに、マイナス帯電性の荷電制御剤としてフェノール系縮合物（ボントロンＥ８９：オリエント化学製）５重量部、さらに２重量部のラウリルパーオキサイド（パーロイルＬ：日本油脂製）を溶解させた液を、界面活性剤としてラテムルＥ−１１８Ｂ（花王製）を０．５％添加した精製水に懸濁、重合させ、濾過、乾燥させた後、分級機（ＭＤＳ−２：日本ニューマチック工業）を用いて平均粒子径９．５μｍの白色粒子を得た。得られた粒子の帯電量は−３７μＣ／ｇで、前記表面電位測定の０．３秒後における表面電位の最大値は４２０Ｖであった。粒子の樹脂成分のＴｇ（ガラス転移温度）は９８℃であった。この白色粒子の白さを画像濃度計（ＲＤ９１８：グレタグマクベス社製）で測定したところ光学濃度が０．１という結果となり、白さとしては不十分であった。【００５９】
＜白色表示媒体用白色粒子の製造例６（メチルペンテン系：混練/粉砕/分級法）＞
メチルペンテン樹脂（三井化学（株）製  商品名：ＴＰＸ）１００重量部に、酸化チタン（石原産業製  商品名：ＣＲ６０−２）６００重量部、マイナス帯電の荷電制御剤としてフェノール系縮合物（ボントロンＥ８９：オリエント化学製）５重量部とをヘンシェル型ミキサー（ＦＭ５０・１  三井鉱山（株）製）で混合し、得られた混合物を二軸押出機（ＫＺＷ１５−４５ＭＧ  （株）テクノベル製）で混練/造粒してペレット化を試みたが押し出すことができず、所望の白色粒子を得ることができなかった。【００６０】
＜白色表示媒体用白色粒子の製造例７（メチルペンテン系：混練/粉砕/分級法）＞
メチルペンテン樹脂（三井化学（株）製  商品名：ＴＰＸ）１００重量部に、酸化チタン（石原産業製  商品名：ＣＲ６０−２）４００重量部、マイナス帯電の荷電制御剤としてフェノール系縮合物（ボントロンＥ８９：オリエント化学製）５重量部とをヘンシェル型ミキサー（ＦＭ５０・１  三井鉱山（株）製）で混合し、得られた混合物を二軸押出機（ＫＺＷ１５−４５ＭＧ  （株）テクノベル製）で混練/造粒してペレット化し、さらにジェットミル（ラボジェットミル  日本ニューマチック（株）製）を用いて粉砕/分級して平均粒子径８．７μｍの白色粒子を得た。得られた粒子の白さを画像濃度計（ＲＤ９１８：グレタグマクベス社製）で測定したところ光学濃度が０．０７という結果となり、白さとして十分なものであった。【００６１】
＜黒色表示媒体用黒色粒子の製造例１（アクリル系）＞
プラス帯電の黒色表示媒体用黒色粒子として、メチルメタクリレートモノマー（関東化学試薬）９８重量部と、アクリロイルモルホリン（ＡＣＭＯ：興人製）とに、プラス帯電の荷電制御剤としてニグロシン化合物（ボントロンＮＯ７：オリエント化学製）３重量部、及び、黒色顔料としてカーボンブラック（スペシャルブラック５：テグッサ製）１０重量部をサンドミルにより分散させ、さらに２重量部のラウリルパーオキサイド（パーロイルＬ：日本油脂製）を溶解させた液を、界面活性剤としてポリオキシエチレンアルキルエーテル硫酸ナトリウム（ラテムルＥ−１１８Ｂ：花王製）を０．５％添加した精製水に懸濁、重合させ、濾過、乾燥させた後、分級機（ＭＤＳ−２：日本ニューマチック工業）を用いて平均粒子径８．８μｍの黒色粒子を得た。得られた粒子の帯電量は＋４７μＣ／ｇで、前記表面電位測定の０．３秒後における表面電位の最大値は４５０Ｖであった。粒子の樹脂成分のＴｇ（ガラス転移温度）は１１０℃であった。この黒色粒子の粒子群によって、黒色表示媒体を構成した。なお、メチルメタクリレート樹脂のＴｇ（ガラス転移温度）は１０５℃で、アクリロイルモルホリン樹脂のＴｇ（ガラス転移温度）は１４５℃である。この黒色粒子の黒さを画像濃度計（ＲＤ９１８：グレタグマクベス社製）で測定したところ光学濃度が１．３という結果となり、黒さとして十分なものであった。【００６２】
＜黒色表示媒体用黒色粒子の製造例２（アクリル系）＞
プラス帯電の黒色表示媒体用黒色粒子として、メチルメタクリレートモノマー（関東化学試薬）９８重量部と、アクリロイルモルホリン（ＡＣＭＯ：興人製）とに、プラス帯電の荷電制御剤としてニグロシン化合物（ボントロンＮＯ７：オリエント化学製）３重量部、及び、黒色顔料としてカーボンブラック（スペシャルブラック５：テグッサ製）１５重量部をサンドミルにより分散させ、さらに２重量部のラウリルパーオキサイド（パーロイルＬ：日本油脂製）を溶解させた液を、界面活性剤としてポリオキシエチレンアルキルエーテル硫酸ナトリウム（ラテムルＥ−１１８Ｂ：花王製）を０．５％添加した精製水に懸濁、重合させ、濾過、乾燥させた後、分級機（ＭＤＳ−２：日本ニューマチック工業）を用いて平均粒子径８．５μｍの黒色粒子を得た。得られた粒子の帯電量は測定できなかった。また、前記表面電位測定の０．３秒後における表面電位も測定できなかった。粒子の樹脂成分のＴｇ（ガラス転移温度）は１１０℃であった。この黒色粒子の粒子群によって、黒色表示媒体を構成した。なお、メチルメタクリレート樹脂のＴｇ（ガラス転移温度）は１０５℃で、アクリロイルモルホリン樹脂のＴｇ（ガラス転移温度）は１４５℃である。この黒色粒子の黒さを画像濃度計（ＲＤ９１８：グレタグマクベス社製）で測定したところ光学濃度が１．３という結果となり、黒さとして十分なものであった。【００６３】
＜黒色表示媒体用黒色粒子の製造例３（アクリル系）＞
プラス帯電の黒色表示媒体用黒色粒子として、メチルメタクリレートモノマー（関東化学試薬）９８重量部と、アクリロイルモルホリン（ＡＣＭＯ：興人製）とに、プラス帯電の荷電制御剤としてニグロシン化合物（ボントロンＮＯ７：オリエント化学製）３重量部、及び、黒色顔料としてカーボンブラック（スペシャルブラック５：テグッサ製）０．０５重量部をサンドミルにより分散させ、さらに２重量部のラウリルパーオキサイド（パーロイルＬ：日本油脂製）を溶解させた液を、界面活性剤としてポリオキシエチレンアルキルエーテル硫酸ナトリウム（ラテムルＥ−１１８Ｂ：花王製）を０．５％添加した精製水に懸濁、重合させ、濾過、乾燥させた後、分級機（ＭＤＳ−２：日本ニューマチック工業）を用いて平均粒子径８．８μｍの黒色粒子を得た。得られた粒子の帯電量は＋４０μＣ／ｇで、前記表面電位測定の０．３秒後における表面電位の最大値は４７０Ｖであった。粒子の樹脂成分のＴｇ（ガラス転移温度）は１１０℃であった。この黒色粒子の黒さを画像濃度計（ＲＤ９１８：グレタグマクベス社製）で測定したところ光学濃度が１．２という結果となり、黒さとしては不十分であった。【００６４】
表示媒体の帯電は、両表示媒体を当量混合攪拌して摩擦帯電を行った。【００６５】
「情報表示用パネルの作製」
ＩＴＯ電極部が配置されたライン状電極（幅：３００μｍ、ラインピッチ：３４０μｍ）が設けられたガラス製透明基板（２０ｃｍ□）に、感光性フィルムであるニチゴーモートン社製ドライフィルムフォトレジストＮＩＴ２５０をラミネートし、露光、現像により、画素サイズに対応する形状および配置の隔壁（幅：２０μｍ、高さ：５０μｍ）を形成して表示媒体を充填するセル（四角形、格子状配置）としたものを準備した。
もう一方の基板には、銅製くし型ライン電極（幅：３００μｍ、ラインピッチ：３４０μｍ）が設けられたガラス製透明基板を準備した。【００６６】
次に、帯電特性の異なる白色表示媒体と黒色表示媒体とを、隔壁が設けられた表示側基板のセルに、まず、白色表示媒体を充填し、続いて黒色表示媒体を充填した。表示媒体双方の充填配置量は同体積量ずつとし、２枚の基板を貼り合わせてできる基板間に対する双方の表示媒体が合わさった体積占有率が２５ｖｏｌ％となるように調整した。【００６７】
次に、表示媒体がセル内に充填配置された基板にもう一方の基板を、ライン状電極が互いに直交対向するように重ね合わせ、基板周辺の外周部分をエポキシ系接着剤にて接着、シールして表示媒体を封入し、情報表示用パネルを作製した。【００６８】
「情報表示用パネルの評価」
実施例１、２および比較例１に記載した情報表示用パネルを各１０枚作製して、情報表示装置に組み込んで、ベタ画像および千鳥格子画像の表示を行うように電極に電圧を印加して、表示された画像の品質を目視にて観察して評価した。【００６９】
＜実施例１＞
白色表示媒体用白色粒子の製造例１で作製した白色粒子で構成した白色表示媒体と、黒色表示媒体用黒色粒子の製造例１で作製した黒色粒子で構成した黒色表示媒体とを組合せて情報表示用パネルを作製し、上記に従って評価した。結果を表１に示す。【００７０】
＜実施例２＞
白色表示媒体用白色粒子の製造例２で作製した白色粒子で構成した白色表示媒体と、黒色表示媒体用黒色粒子の製造例１で作製した黒色粒子で構成した黒色表示媒体とを組合せて情報表示用パネルを作製し、上記に従って評価した。結果を表１に示す。【００７１】
＜実施例３＞
白色表示媒体用白色粒子の製造例３で作製した白色粒子で構成した白色表示媒体と、黒色表示媒体用黒色粒子の製造例１で作製した黒色粒子で構成した黒色表示媒体とを組合せて情報表示用パネルを作製し、上記に従って評価した。結果を表１に示す。【００７２】
＜実施例４＞
白色表示媒体用白色粒子の製造例４で作製した白色粒子で構成した白色表示媒体と、黒色表示媒体用黒色粒子の製造例１で作製した黒色粒子で構成した黒色表示媒体とを組合せて情報表示用パネルを作製し、上記に従って評価した。結果を表１に示す。【００７３】
＜比較例１＞
白色表示媒体用白色粒子の製造例１で作製した白色粒子で構成した白色表示媒体と、黒色表示媒体用黒色粒子の製造例２で作製した黒色粒子で構成した黒色表示媒体とを組合せて情報表示用パネルを作製し、上記に従って評価した。結果を表１に示す。【００７４】
＜比較例２＞
白色表示媒体用白色粒子の製造例３で作製した白色粒子で構成した白色表示媒体と、黒色表示媒体用黒色粒子の製造例２で作製した黒色粒子で構成した黒色表示媒体とを組合せて情報表示用パネルを作製し、上記に従って評価した。結果を表１に示す。【００７５】
【表１】
2007080960.tif 000003
【産業上の利用可能性】
【００７６】
本発明の情報表示用パネルおよびこれを用いた情報表示装置は、ノートパソコン、ＰＤＡ、携帯電話、ハンディターミナル等のモバイル機器の表示部、電子ブック、電子新聞、電子マニュアル（取扱説明書）等の電子ペーパー、看板、ポスター、黒板等の掲示板、電卓、家電製品、自動車用品等の表示部、ポイントカード、ＩＣカード等のカード表示部、電子広告、情報ボード、電子ＰＯＰ(Point Of Presence, Point Of Purchase advertising)、電子棚札、電子値札、電子楽譜、ＲＦ−ＩＤ機器の表示部などのほか、外部電界形成手段による電界駆動により表示書換えを行う外部電界駆動方式の表示パネル（いわゆるリライタブルペーパー）などに好適に用いられる。
【図１】
2007080960.tif 000004
【図２】
2007080960.tif 000005
【図３】
2007080960.tif 000006
【図４】
2007080960.tif 000007
【図５】
2007080960.tif 000008
【図６】
2007080960.tif 000009
【国際調査報告】
2007080960.tif 000010
2007080960.tif 000011
2007080960.tif 000012
2007080960.tif 000013
2007080960.tif 000014
2007080960.tif 000015
2007080960.tif 000016